Brevet FR2904784A1 — publié le 20080215

La présente invention a pour objet un procédé de recouvrement d'un substrat métallique ou minéral par une couche moléculaire de fonctionnalisation formée à partir de composés bisphosphoniques. La présente invention a également pour objet le substrat recouvert susceptible d'être obtenu à partir de ce procédé, les diverses utilisations de ce substrat en fonction de la nature des composés bisphosphoniques (BP) greffés sur la surface du substrat, des composés bisphosphoniques permettant la mise en oeuvre du procédé de recouvrement, et les diverses utilisations de ces composés bisphosphoniques. Le recouvrement de matériaux industriels de type métallique ou minéral est souvent envisagé sous plusieurs formes. Tout d'abord, par un recouvrement de surface par un film plus ou moins épais (de quelques nanomètres à quelques millimètres) de polymères naturels ou synthétiques. La formation du film avec augmentation de la résistance mécanique dépend, suivant les cas, d'une réaction chimique de polymérisation (huiles siccatives), d'une évaporation du solvant ou d'une désolvatation des chaînes polymériques avec enchevêtrement (peintures dites en émulsion). Bien que cette manière de faire puisse conduire à des revêtements de belle allure esthétique, ces revêtements présentent les inconvénients suivants: - l'épaisseur de ces films exclut leur utilisation au sein de structure nano et microscopiques ; - la tenue mécanique est limitée par la résistance du film : par exemple, le poinçonnage superficiel par des pièces ou des outils arrivant au contact qui progressivement provoque des irrégularités de surface qui rendent la surface difficile à nettoyer. Ceci explique que dans les industries pharmaceutiques et agro-alimentaires, le matériau préféré reste l'acier inoxydable nu qui résiste mieux aux contraintes mécaniques, chimiques et thermiques ; 2904784 2 - la tenue en température est souvent limitée par la fusion superficielle du film, ou par sa dégradation chimique : par exemple pour les ustensiles de cuisine, la mise au point de revêtements spéciaux de types perfluorés a permis la mise au point de tels instruments anti-adhésifs (vis à vis des aliments) et anti-salissure. De même, 5 la résistance aux agents extérieurs agressifs, acides ou bases, agents oxydants, solvants ou rayonnements ultra-violets, est souvent moins bonne que celle du matériau protégé ; - une contrainte majeure est l'adhésion du film au support. En effet, si celle ci est insuffisante, la couche va se détacher de son support, laissant éventuellement 10 place à des phénomènes d'altération et d'irrégularité de surface. Le recouvrement de matériaux industriels de type métallique ou minéral peut également être envisagé par des couches minces greffées par des fonctions thiols, monophosphonates ou siloxanes. Ces couches sont intéressantes dans la mesure où elles 15 sont auto-assemblées sur les surfaces et qu'elles s'y lient par des liaisons covalentes. Cependant, certaines contraintes rendent l'utilisation de ces recouvrements de surface assez marginale. Les thiols sont exclusivement réservés à la fonctionnalisation de surface à base 20 d'or et présentent peu d'applications industrielles. Les monophosphonates et les siloxanes permettent des greffages sur des surfaces oxydées avec des stabilités variables : - Les surfaces de type titane ou silicium peuvent être recouvertes par une 25 phase de trempage délicate à mettre en oeuvre dans des solutions anhydres de monophosphonates (EP1636023A1) en évitant toute force d'arrachement de surface synonyme de détérioration de la couche déposée. Cette phase est suivie d'une déshydratation à haute température qui peut être rédhibitoire pour certains types d'application (molécules biologiques thermosensibles) ; 30 - Les siloxanes sont sensibles à l'hydrolyse. Aussi, une couche mince greffée de façon covalente peut rapidement se détériorer en fonction du pH et de la force ionique d'une solution aqueuse. Ceci rend également délicate leur liaison à la surface dans un milieu aqueux ; 2904784 3 La présente invention concerne un nouveau procédé de recouvrement ou de fonctionnalisation de surfaces qui permet de pallier les inconvénients de procédés à base de thiols, monophosphonates ou siloxanes décrits précédemment, et qui présente les avantages suivants: 5 - le greffage d'une couche moléculaire en phase aqueuse ou dans un solvant organique non anhydre ; - la non dégradation de molécules thermosensibles ; - la simplicité de mise en oeuvre ; - la réduction du coût de greffage ; 10 le recouvrement ou la fonctionnalisation de surfaces métalliques ou minérales et plus généralement toute surface hydroxylée ou pouvant l'être, par des molécules organiques de type bisphosphonique en couches minces auto-assemblées greffées sur la surface de façon permanente, par une liaison de type covalente. 15 La mise en oeuvre simple du procédé objet de la présente invention permet la réduction des coûts des procédés existants par l'emploi de matériels et matières premières simples. Cette procédure s'applique pour tous les types de BP et permet d'envisager de nombreuses applications industrielles, biologiques ou biomédicales. 20 La présente a ainsi pour premier objet un procédé de recouvrement d'un substrat métallique ou minéral par une couche moléculaire de fonctionnalisation, caractérisé en ce qu'il comprend les étapes suivantes : - oxydation préalable éventuelle de la surface du substrat de façon à disposer de fonctions hydroxyles à la surface du substrat, 25 - mise en contact de la surface du substrat avec une composition liquide de recouvrement contenant des composés bisphosphoniques, ainsi que leurs sels toxicologiquement acceptables, jusqu'à auto-assemblage desdits composés bisphosphoniques en une couche recouvrant ladite surface, - déshydratation de la surface ainsi recouverte. 30 Dans le cadre de la présente invention, on entend par couche moléculaire de fonctionnalisation, une couche composée de molécules liées au substrat par l'une de leur terminaison et disposées les unes à côtés des autres ; leur organisation en surface et les différents groupements chimiques qu'elles présentent permettent de modifier les 2904784 4 propriétés chimiques, physiques ou biologiques des surfaces ainsi recouvertes. On peut de cette façon, rendre hydrophobe ou hydrophile une surface, ou greffer des groupements biologiquement actifs sur la surface. 5 Les sels toxicologiquement acceptables sont de préférence choisis parmi les sels de sodium, potassium, magnésium, calcium, ammonium. Dans le cadre de la présente invention, des surfaces oxydées sont recouvertes par des monocouches autoassemblées de composés bisphosphoniques car ces molécules 10 présentent des propriétés intéressantes pour répondre aux contraintes posées par les thiols, les monophosphonates et les siloxanes. L'affinité des BP pour les surfaces oxydées est augmentée du fait de la multiplicité des groupements P - O. Cette propriété permet : - un recouvrement des surfaces moins sensible aux forces d'arrachement. Le 15 trempage peut être réalisé dans des bains puis les supports sont extraits et rincés avant d'être déshydratés ; - un dépôt peut s'effectuer en solution aqueuse, contrairement aux monophosphonates et aux siloxanes où les molécules d'eau qui écrantent la surface rendent la liaison métalûmolécule instable. 20 - L'obtention de surfaces recouvertes par une couche moléculaire de fonctionnalisation constituée de BP dont la liaison au substrat est de type covalente, rendant ainsi cette monocouche de BP stable à différentes contraintes mécaniques et chimiques à l'issue de la phase de déshydratation. 25 L'affinité des BP pour les surfaces métalliques ou minérales ainsi que pour différents oxydes ou alliages est limitée. Le simple contact d'une solution de BP avec la surface est suffisant pour établir une interaction électrostatique qui peut être durable dans le cas de surfaces d'acier inoxydable ou d'hydroxyapatite utilisé pour des applications biologiques (Portet et al., J of Colloid and Interface Science ; (2001) 238, 30 37-42) mais qui est beaucoup moins stable pour d'autres applications dans le cas par exemple du titane (Yoshinari et al., Biomaterials, (2001) 22, 709-715), du silicium ou du verre. Le procédé objet de la présente invention permet le greffage de type covalent des BP sur des surfaces oxydées utilisant des techniques de déshydratation par chauffage 2904784 5 sous pression réduite qui permet de transformer cette interaction électrostatique en une liaison de type covalente P-O-X (X étant un élément constitutif de la surface). Le procédé objet de la présente invention permet de recouvrir des substrats dont la 5 surface libre comprend ou est constituée de titane, vanadium, chrome, manganèse, fer, cobalt, nickel, cuivre, zinc, aluminium, tungstène, zirconium, acier, acier inoxydable, ainsi que leurs alliages et leurs oxydes, de silicium ou germanium, éventuellement dopés, ou de quartz, de verre ou de calcaire. 10 Le procédé objet de la présente invention se caractérise en outre par le fait qu'il ne nécessite pas d'être mis en oeuvre dans des conditions anhydres. Selon le procédé objet de la présente invention, la surface du substrat est mise en contact avec une composition liquide de recouvrement contenant des composés 15 bisphosphoniques jusqu'à auto-assemblage desdits composés bisphosphoniques en une couche recouvrant ladite surface. La composition liquide de recouvrement contenant les composés bisphosphoniques peut être une composition aqueuse ou organique. Les solvants de la 20 composition liquide seront choisis de manière à permettre la solubilisation de ces composés bisphosphoniques. Les solvants organiques pourront être choisis parmi des solvants alcooliques, en particulier des alcools en Cl à C6, tels que l'isopropanol, l'éthanol, le méthanol, des aldéhydes, des cétones tels que l'acétone, des éthers tels que le diéthyléther ou le tétrahydrofurane ou des alcanes, notamment des alcanes en Cl à 25 C8, ainsi que leurs mélanges. La composition liquide de recouvrement se présente avantageusement sous forme d'une solution, d'une suspension, d'une émulsion, d'un fluide supercritique, d'un aérosol ou d'une mousse. La teneur en composés bisphosphoniques dans la composition 30 liquide de recouvrement est avantageusement comprise entre 0,0001 et 20 % en poids, de préférence entre 0,001 et 5 % en poids. 2904784 6 La mise en contact de la composition liquide de recouvrement avec la surface du substrat est réalisée avantageusement par trempage, par essuyage, par vaporisation, par aérosol ou par pulvérisation. 5 Dans la pratique, la mise en contact de la composition liquide de recouvrement avec la surface du substrat peut être réalisée par trempage du substrat dans une solution aqueuse contenant environ 0,001 % de composés bisphosphoniques, pendant un temps compris entre 5 minutes et 3 heures, à température ambiante, avec ou sans agitation. 10 Après cette mise en contact, le substrat peut être rincé par immersion dans un solvant approprié. Une fois que le dépôt de la couche moléculaire de composés bisphosphoniques est réalisé, on procède à la déshydratation de la surface recouverte, de façon à former une 15 liaison de type covalent entre les molécules bisphosphoniques et les fonctions hydroxyles libres de la surface du substrat. De manière préférée, l'étape de déshydratation de la surface est réalisée sous pression réduite, notamment au moyen d'un lyophilisateur. 20 Dans la pratique, la déshydratation de la surface du substrat peut être réalisée par chauffage de celle-ci à une température comprise entre 20 C et 150 C, de préférence à environ 50 C, sous une pression comprise entre 0,01 mBar et 1 Bar, de préférence à 0,3 mbar, pendant un temps compris entre 1 et 72 heures, de préférence pendant environ 15 heures. 25 Les composés bisphosphoniques contenus dans la composition liquide de recouvrement, permettant la mise en oeuvre du procédé objet de la présente invention, peuvent répondre à la formule (I) suivante : 30 2904784 7 OR.5 O=P--OR4 R1 A B O= i --OR3 OF:2 (I) dans laquelle : - R2, R3, R4, R5 représentent indépendamment l'un de l'autre un atome d'hydrogène ou un groupe alkyle en Cl-Cl 0, tel que méthyle ou éthyle ; de préférence 5 R2, R3, R4, R5 sont identiques et représentent un atome d'hydrogène ; - A représente une liaison chimique simple, -0-, -S- ou -NH-, de préférence une liaison chimique simple ; - B représente: a) un groupement alkyle en Cl-C100, linéaire ou ramifié, saturé ou non, la 10 chaîne alkyle pouvant être substituée ou interrompue par 1 à 10 groupements aryle ; de préférence un groupement alkyle en C10-C20 ; ou b) un groupement ù(CH2)m-X dans lequel m est un entier compris entre 1 et 100 et X est un groupement alkyle en Cl-C100 saturé ou non, pouvant être perfluoré ou partiellement fluoré, la chaîne alkyle pouvant être substituée ou interrompue par 1 à 10 15 groupements aryle pouvant être perfluorés ou non; de préférence B représente un groupement alkyle en C10-C20 perfluoré ou partiellement fluoré; et - R1 représente un atome d'hydrogène ou un groupement ùOH, -NH2, alkyle en Cl-C100, pouvant être perfluoré ou partiellement fluoré ; R1 représente de préférence 20 un groupement ùOH ; ainsi que leurs sels toxicologiquement acceptables. 2904784 8 Le présente invention a en particulier pour objet les composés bisphosphoniques de formule (Ia) suivante : OR5 O=P--OR4 R1 A B O = i --OR3 5 OR .2 (la) dans laquelle : - R2, R3, R4, R5 représentent indépendamment l'un de l'autre un atome d'hydrogène ou un groupe alkyle en Cl-Cl C), tel que méthyle ou éthyle ; de préférence R2, R3, R4, R5 sont identiques et représentent un atome d'hydrogène ; 10 - A représente une liaison chimique simple, -0-, -S- ou -NH-, de préférence une liaison chimique ; - B représente un groupement ù(CH2)m-X dans lequel m est un entier compris entre 1 et 100 et X est un groupement alkyle en Cl-C100 saturé ou non, pouvant être perfluoré ou partiellement fluoré, la chaîne alkyle pouvant être substituée ou 15 interrompue par 1 à 10 groupements aryle pouvant être perfluorés ou non; de préférence, m est compris entre 1 et 20 et X représente un groupement alkyle perfluoré ou partiellement fluoré en C10-C20 ; et - Rl représente un atome d'hydrogène ou un groupement ùOH, -NH2, alkyle en C 1-C100, pouvant être complètement ou partiellement fluoré ; R1 représente de 20 préférence un groupement ùOH ; ainsi que leurs sels toxicologiquement acceptables. Aryle désigne un reste hydrocarboné aromatique, perfluoré ou non, monocyclique ou bicyclique et comprend notamment les groupements phényle, 1-25 naphtyle ou 2-naphtyle. Alkyle en Ci-Cj un alkyle comprenant i à j atomes de carbone. 2904784 9 En raison de leur caractère hydrophobe, les composés bisphosphoniques de formule (I) ou (la) peuvent être utilisés comme : -agents de surface modifiant les propriétés de mouillabilité, de lubrification et 5 d'adhésion de surfaces métalliques et/ou minérales, -agents permettant d'augmenter la fiabilité de micro et nano-systèmes en limitant les tensions interfaciales entre deux surfaces recouvertes, ou entre une surface recouverte et une surface non recouverte, ou entre une surface recouverte et le milieux gazeux, 10 - agents permettant de faciliter le glissement de pièces mécaniques et/ou à éviter leur collage, notamment pour la lubrification de pièces mécaniques, de microsystèmes électromécaniques ou nanosystèmes électromécaniques, ou pour la lubrification des pièces mécaniques destinées à l'horlogerie, l'industrie automobile ou aéronautique, - agents permettant de limiter la mouillabilité de surfaces (limitant la formation 15 de givre et l'étalement de liquides à la surface), - agents anti-graffitis en limitant leur prise sur les supports traités et en facilitant leur nettoyage. Les propriétés de mouillabilité de la surface du support choisi peuvent induire de 20 larges variations de comportement lorsque un liquide vient à son contact. Dans le cas où l'énergie de surface est très élevée (le cas de la plupart des métaux et des matériaux de construction minéraux par exemple), la majorité des liquides va s'étaler et pénétrer dans les anfractuosités du support : le matériau va être mouillé , pouvant conduire à une augmentation des dégradations chimiques. Ce phénomène explique aussi l'aspect taché 25 que prend un matériau poreux comme certaines pierres au contact de projections d'huile. Bien que ce phénomène puisse être profitable (en particulier pour la protection des matériaux de constructions par des huiles siccatives, des vernis...), il est souhaitable de le limiter en particulier par utilisation de revêtements de très faible énergie superficielle comme des monocouches de composés aliphatiques perfluorés ou non. Les 30 applications envisageables sont : -la constitution de revêtements anti-graffitis ; - la facilitation de l'entretien des surfaces d'acier inoxydable dans les bâtiments publics ; -la limitation de la formation de givre sur les surfaces métalliques comme 35 certaines ailes d'avion (ce qui induit une perte de portance), les carburateurs en aviation 2904784 10 (induisant une perte de puissance), pour faciliter les échanges thermiques dans les installations de réfrigération (le givre formé sur les échangeurs est un très mauvais conducteur thermique)... Cet aspect de faible mouillabilité est particulièrement important avec les surfaces 5 dites super-hydrophobes qui sont constituées superficiellement de micro-aspérités hydrophobes (obtenues soit par ajout de microparticules soit par micro-érosion de la surface initiale, souvent complétées par étalement d'une couche hydrophobe très fine). L'utilisation de couches de faible énergie superficielle (comme des acides gras par 10 exemple ou des composés fluorés et perfluorés) est également largement répandue dans le domaine de la lubrification de pièces mécaniques. Cette notion de lubrification recouvre en réalité de très nombreux phénomènes physiques, de type collage des surfaces (dues aux aspérités de surface mais également énergies superficielles des matériaux en jeu), glissement sur des couches superficielles, surfing sur le liquide 15 plus ou moins visqueux (lubrification hydrodynamique ). Dans le cadre de lubrification de pièces métalliques, il est souhaitable de disposer de couches très fortement fixées qui conduisent à des surfaces de faible énergie superficielle. Dans ce domaine de la lubrification, un cas particulier est celui des microsystèmes électromécaniques MEMS (Micro Electro Mechanical Systems) ou nanosystèmes 20 électromécaniques NEMS (Nano Electro Mechanical Systems) souvent réalisés en composés semi-conducteurs (comme du silicium ou du germanium), pour lesquels les contraintes de tenue dans le temps, de faible taille des paliers et d'absence de contamination des surfaces avoisinantes sont particulièrement importantes. 25 Il est ainsi souhaitable de disposer d'agents capables de fortement se fixer sur ces surfaces et de modifier les propriétés de mouillabilité au sens large du terme, soit en permettant une lubrification efficace, soit en limitant les phénomènes de collage et d'étalement des liquides. 30 La présente invention vise à palier les inconvénients de l'art antérieur en proposant les composés bisphosphoniques de formule (I), ainsi que les compositions les contenant, qui sont particulièrement efficaces et adaptées au contrôle des propriétés superficielles de surfaces métalliques ou minérales et qui permettent une fonctionnalisation efficace contre le collage des surfaces, selon différent modes 2904784 11 d'application possibles, notamment solutions aqueuses, alcooliques ou organiques, suspensions, mousses, poudres, aérosols, huiles. La présente invention a donc pour objet : 5 -les composés bisphosphoniques de formule (Ia) tel que définis ci-dessus ; - le substrat fonctionnalisé susceptible d'être obtenu par le procédé tel que défini précédemment à partir des composés bisphosphoniques de formule (I) tel que définis ci-dessus. Ce substrat peut être avantageusement du verre, un métal ou un de ses alliages tel qu'un acier, du titane, un oxyde de titane, un semi-conducteur, un microsystème 10 électromécanique ou un nanosystème électromécanique ; - l'utilisation de ce substrat fonctionnalisé dans des pièces mécaniques, microsystèmes électromécaniques ou nanosystèmes électromécaniques pour limiter les forces de collage ou faciliter le glissement entre deux pièces mécaniques ; ou dans des pièces mécaniques destinées à l'horlogerie, l'industrie automobile ou aéronautique.; 15 - l'utilisation des composés bisphosphoniques de formule (I) tel que définis ci-dessus, comme agents de surface permettant de modifier les propriétés de mouillabilité, de lubrification et d'adhésion de surfaces métalliques ou minérales, en particulier pour la lubrification de pièces mécaniques, de microsystèmes électromécaniques ou nanosystèmes électromécaniques, pour la lubrification des pièces mécaniques destinées 20 à l'horlogerie, l'industrie automobile ou aéronautique, pour limiter la formation de givre ou l'étalement de liquide sur ces surface, ou comme agent anti-graffiti. La présente invention a également pour objet des compositions utilisant une 25 quantité efficace des composés bisphosphoniques de formule (I) ou de leurs sels toxicologiquement acceptables, capables de se fixer durablement sur les surfaces minérales à protéger et aptes à diminuer le mouillage par des liquides aqueux et non aqueux, à limiter le collage ou/et à faciliter la lubrification des pièces mécaniques. 30 Les composés bisphosphoniques de formule (I) sont plus spécialement destinés à modifier les propriétés de mouillabilité des surfaces métalliques et minérales à son contact. 2904784 12 Selon un autre aspect, la présente invention concerne des compositions liquides comprenant au moins un composé bisphosphonique de formule (I) tel que défini précédemment. Selon un mode de réalisation, le composé bisphosphonique de formule (I) 5 est intégré dans une composition pour dépôt superficiel comprenant typiquement entre 0,0001 et 20 %, avantageusement entre 0,001 et 5 %, en poids du composé bisphosphonique de formule (I). Par les termes composition pour dépôt superficiel, on entend une composition pour une application locale sur la surface à protéger telle qu'une composition liquide (par exemple solution ou suspension aqueuse, alcoolique, 10 hydro-alcoolique, organique, de type émulsion, dans des fluides supercritiques...), un aérosol ou une mousse. La composition peut être appliquée sur les surfaces à traiter par diverses techniques appropriées notamment la pulvérisation ou le trempage. D'autres moyens d'application possibles sont connus de l'homme du métier. 15 Exemple de composition de liquide utilisé par trempage, rinçage, dépôt par chiffon humide ou par aspersion: composé bisphosphonique de formule (I) : 0,001 à 5% acétone : 95 à 99,999 % 20 Dans cette composition, la présence d'acétone facilite le mouillage de la surface et l'homogénéité du revêtement. De plus, l'évaporation de l'acétone permet d'obtenir à la surface de très hautes concentrations facilitant une adsorption rapide. L'acétone peut être avantageusement remplacée par des composés volatils (alcools de Cl à C6 en particulier alcool isopropylique, aldéhydes, cétones, éthers, alcanes de C4 à C8 en 25 particulier). Une telle composition ne laissant que peu de résidus solides après évaporation des liquides est particulièrement indiquée lorsque la surface doit être directement utilisée après application, en particulier pour les appareils et instruments devant être au contact de la nourriture ou de l'organisme humain. 30 Selon un autre aspect, l'invention a pour objet l'utilisation d'un composé bisphosphonique de formule (I) tel que décrit ci-dessus pour la fabrication d'une composition destinée à modifier les propriétés de mouillabilité du support. Une telle préparation peut également s'avérer performante pour produire des couches anti-collage 35 et lubrifiantes pour des MEMS et NEMS. 2904784 13 Selon un autre aspect, la présente invention a pour objet un procédé pour contrôler le recouvrement de supports métalliques, par l'application d'une composition comprenant les composés bisphosphoniques de formule (I) en quantité efficace, ou d'un 5 sel toxicologiquement acceptable de ceux-ci. Par le terme quantité efficace , on entend que la quantité de composé bisphosphonique appliquée permet, après recouvrement, de former un film monomoléculaire limitant significativement l'adhésion entre deux pièces recouvertes. Le terme toxicologiquement acceptable signifie que les sels du composé 10 ont les mêmes propriétés toxicologiques générales que la forme acide phosphonique libre et sont acceptables du point de vue de l'environnement. Parmi les sels possibles, on inclut notamment les sels de sodium ou de potassium, les sels de calcium ou de magnésium, ou des sels formés par des ligands organiques appropriés tels que des sels d'ammonium quaternaire. 15 Les composés bisphosphoniques contenus dans la composition liquide de recouvrement, permettant la mise en oeuvre du procédé objet de la présente invention, peuvent également répondre à la formule (II) suivante : î R'5 (CH2)--B' O=PùOR'4 1 (CH2)--A' n R'1 m O= i ùOR'3 OR'2 20 dans laquelle : - n et m sont des entiers compris indépendamment l'un de l'autre entre 0 et 20; de préférence, n = 3, 4 ou 5 et m = 5 ; 25 - R' l représente un atome d'hydrogène, un groupement -OH, une amine, ou un groupement alkyle en C 1-Cl 0, éventuellement fluoré; de préférence, R' l représente un groupement ùOH ; 5 2904784 14 - R'2, R'3, R'4, R'5 représentent indépendamment l'un de l'autre un atome d'hydrogène ou un groupement alkyle en Cl-Cl 0, tel que méthyle ou éthyle ; de préférence R'2, R'3, R'4, R'5 sont identiques et représentent un atome d'hydrogène ; - A' représente un groupement L-Y où : L est une liaison chimique, un groupement -0-, -S-, -OOC-, -COO-, -CONH-, - HNCO-, -NH-CO-NH-, -NH- ; et Yest: a- une liaison chimique ; b- un groupement de formule ù(CH ) CH2)-q ; ou dans lesquels, p et q représentent indépendamment l'un de l'autre des entiers compris entre 0 et 100 ; de préférence A' représente un groupement ûHNCO- ; et - B' représente : o c- un groupement de formule --(CH2 ) a) un groupement de formule o b) un groupement de formule ùN\ /// R 6 0 dans lequel R'6 représente un acide aminé, un peptide, notamment un peptide 2904784 15 CRGD (cystéine ù arginine ù glycine ù acide aspartique) ou RGDC, une protéine, une glyco-protéine, un acide nucléique simple ou double brin, un antibiotique, une hormone, un saccharide ou polysaccharide, une vitamine, un anticorps, un haptène, un facteur de croissance, une cytokine, ou un radical pharmaceutiquement actif ; de préférence, R'6 représente un peptide CRGD ou RGDC. Dans la formule (II), A' représente avantageusement un groupe -HNCO- et n et m sont compris entre 1 et 10 indépendamment l'un de l'autre, et encore plus avantageusement n et m seront compris entre 3 et 6 indépendamment l'un de l'autre. R'6 représente préférentiellement un peptide., encore plus préférentiellement un peptide 5 de type CRGD (cystéine ù arginine ù glycine ù acide aspartique) ou RGDC. R'2, R'3, R'4 et R'5 sont de préférence identiques et représentent un atome d'hydrogène ou un groupement méthyle ou éthyle. R' l représente de préférence un groupement ùOH. La présente invention a en particulier pour objet des composés bisphosphoniques 10 de formule (IIa) suivante : OIR'5 O=PI ùOR'4 R'1ùC ((CH2)ùB' n m O= i ùOR'3 OR'2 dans laquelle : 15 - n et m sont des entiers compris indépendamment l'un de l'autre entre 0 et 20; de préférence, n =3, 4, ou 5 et m = 5 ; - R' l représente un atome d'hydrogène, un groupement -OH, une amine ramifiée ou non, ou un groupement alkyle en Cl-C10, éventuellement fluoré; de préférence R'1 représente un groupement ùOH ; 20 - R'2, R'3, R'4, R'5 représentent indépendamment l'un de l'autre un atome d'hydrogène ou un groupement alkyle en Cl-Cl 0, tel que méthyle ou éthyle ; de préférence R'2, R'3, R'4, R'5 sont identiques et représentent un atome d'hydrogène ; 2904784 16 - A' représente un groupement -L-Y- où : L est une liaison chimique, un groupement -0-, -S-, -OOC-, -COO-, -CONH-, - HNCO-, -NH-CO-NH-, -NH- ; et Yest: - une liaison chimique ; - un groupement de formule --(CH2 ) CH2)----q CH4--q dans lesquels p et q représentent indépendamment l'un de l'autre des entiers compris entre 0 et 100 ; de préférence, A' représente un groupement -HNCO-; et o - B' représente un groupement de formule ùN\ // R 6 0 dans lequel R'6 représente un acide aminé, un peptide, notamment un peptide CRGD ou RGDC, une protéine, une glyco-protéine, un acide nucléique simple ou 5 double brin, un antibiotique, une hormone, un saccharide ou polysaccharide, une vitamine, un anticorps, un haptène, un facteur de croissance, une cytokine, ou un radical pharmaceutiquement actif, de préférence R'6 représente un peptide CRGD ou RGDC; ainsi que leurs sels toxicologiquement acceptables. 10 Les composés bisphosphoniques de formule (II) ou (IIa), ainsi que leurs précurseurs, peuvent être utilisés comme agents de surface modifiant les propriétés d'adhésion d'entités biologiques (molécules, cellules, tissus). Les applications visées sont notamment : ; ou - un groupement de formule ---(CH) 2904784 17 - de fonctionnaliser des capteurs (biochips, biosensors) de façon à accroître leur spécificité vis-à-vis de molécules cibles ; - de fonctionnaliser des surfaces implantables (greffes, implants, prothèses) de façon à favoriser la colonisation cellulaire ; 5 - de fonctionnaliser des billes ou d'autres surfaces oxydées utilisées pour le diagnostic ou comme médicament. Dans le domaine de la fonctionnalisation de surface par des molécules d'intérêt biologique, il existe de nombreuses techniques de greffage covalent de molécules 10 comme décrit ci-dessus. Cependant ces techniques s'accompagnent systématiquement d'inconvénients majeurs quant à une exploitation industrielle de celles-ci. Dans de nombreuses applications, des silanes ou siloxanes sont utilisés pour fonctionnaliser des surfaces dans le but d'y fixer des molécules présentant une affinité 15 particulière pour des composés biologiques (peptides, protéines, acides nucléiques, anticorps...). La liaison de molécules comme par exemple les triméthoxysilanes se fait par réaction avec des surfaces oxydées par formation d'une liaison Si-O-Métal mais également par une réticulation entre les différentes molécules monomériques (liaisons Si-O-Si) ce qui assure une certaine stabilité à la couche formée. Ces structures bi ou tri- 20 dimensionnelles sont néanmoins peu stables car les liaisons Si-O-Métal et Si-O-Si sont hydrolysables dans certaines conditions de pH ce qui rend leur utilisation dans des milieux biologiques complexe sur de longues durées ou de façon régénérable. Dans d'autres applications, des acides bisphosphoniques ayant une activité 25 biologique sont utilisés pour le recouvrement d'objets particulaires à base d'oxyde de fer (brevet WO2004058275). Les molécules décrites sont synthétisées une fois la fonction bisphosphonique greffée sur le support, ceci aboutit à des rendements et des puretés de fonctionnalisation non contrôlés ce qui rend la technologie complexe à mettre en oeuvre sur le plan industriel. 30 Le procédé objet de la présente invention permet de disposer soit de molécules de recouvrement actives immédiatement après greffage, soit de précurseurs polyvalents à ces molécules. 2904784 18 La synthèse d'une molécule porteuse d'une fonction activée de type maléimidyle a été réalisée en une étape grâce à un mode opératoire grâce à un mode opératoire décrit dans le brevet US5409911. Ce précurseur permet ensuite de greffer de façon univoque et rapide, tout type de molécule porteuse d'une fonction thiol. 5 Cette famille de molécules a permis de synthétiser plusieurs nouveaux acides gem-bisphosphoniques porteurs de peptides et notamment le peptide CRGD (arginine û glycine û acide aspartique -cystéine) ou RGDC spécifique de l'adhésion de cellules comme par exemple les ostéoblastes. Ces molécules d'intérêt biologique tout comme leurs précurseurs, utilisés selon le 10 premier principe de cette invention, permettent la fonctionnalisation de surfaces métalliques ou minérales de façon durable. Il est alors possible de disposer de surfaces soit hautement spécifiques lorsque la fonction d'intérêt est greffée, soit hautement polyvalentes lorsque les molécules précurseurs sont disponibles sur la surface pour une fonctionnalisation ultérieure. 15 La présente invention a donc pour objet : - les composés bisphosphoniques de formule (IIa) tels que définis ci-dessus ; - le substrat fonctionnalisé susceptible d'être obtenu par le procédé tel que défini précédemment à partir des composés bisphosphoniques de formule (II) tel que définis ci-dessus, notamment caractérisé en ce que ledit substrat est du verre, un métal tel qu'un 20 acier, du titane, un oxyde de titane, ou un semi-conducteur ; - l'utilisation des composés bisphosphoniques de formule (II) tels que définis ci-dessus, comme agents de fonctionnalisation de surfaces métalliques ou minérales, notamment pour le greffage de molécules biologiquement actives sur des surfaces métalliques ou minérales, notamment pour augmenter l'adhésion d'ostéoblastes sur des 25 prothèses, ou modifier l'équilibre des activités ostéoblastiques et ostéoclastiques, ou pour fonctionnaliser des surfaces de silice pour la purification, l'adhésion ou la reconnaissance d'entités biologiques. La présente invention a également pour objet des compositions utilisant une quantité efficace des composés bisphosphoniques de formule (II), 30 Selon un mode de réalisation, le composé bisphosphonique de formule (II) est intégré dans une composition pour dépôt superficiel de concentration molaire 2904784 19 comprise entre 10-I et 105 mol/L du composé bisphosphonique de formule (II). Par les termes composition pour dépôt superficiel, on entend une composition pour une application locale sur la surface à protéger telle qu'une composition liquide (par exemple solution ou suspension aqueuse, alcoolique, hydro-alcoolique, organique, de 5 type émulsion, dans des fluides supercritiques...), un aérosol ou une mousse. Les composés bisphosphoniques contenus dans la composition liquide de recouvrement, permettant la mise en oeuvre du procédé objet de la présente invention, 10 peuvent également répondre à la formule (III) suivante : OR"4 dans laquelle : 15 - R" l représente un atome d'hydrogène, un groupe -OH, -NH2, un groupe alkyle en C 1-C 10, éventuellement fluoré ; - R"2,R"3,R"4,R"5 représentent indépendamment l'un de l'autre un atome d'hydrogène ou un groupe alkyle en C 1-C l 0, tel que méthyle ou éthyle ; de préférence R"2, R"3, R"4, R"5 sont identiques et représentent un atome d'hydrogène ; et 20 - A" représente : a. un groupement de formule 2904784 20 ( CH2ùCH2ù0iùX n dans lequel n est un entier compris entre 0 et 100 et X représente un hydrogène ou un groupement alkyle en Cl-05, de préférence X représente un groupement méthyle ; ou 5 b. un groupement de formule CH2)--Y m dans lequel m est un entier compris entre 0 et 20, de préférence compris entre 3 et 6, et Y représente un groupement -NH-CO-CH3, -CO-NH-CH3,-N(CH3)-CO-CH3 ou - CO-N(CH3)2. 10 Avantageusement, X représente un groupement méthyle, m est compris entre 1 et 10 et encore plus avantageusement m sera compris entre 3 et 6. La présente invention a pour objet le substrat fonctionnalisé susceptible d'être obtenu par le procédé tel que défini précédemment à partir des composés biphosphoniques de formule (III) tels que définis ci-dessus. 15 Les composés bisphosphoniques de formule (III) tel que définis ci-dessus peuvent être utilisés comme molécules anti-biocontamination ou comme agent de biocompatibilité, notamment pour empêcher ou limiter la fixation de macromolécules, des microorganismes ou de biofilm, sur des surfaces métalliques ou minérales. La présente invention a donc pour objet l'utilisation des composés 20 bisphosphoniques de formule (III) tels que définis précédemment, contre la biocontamination de surfaces métalliques ou minérales ou comme agent de biocompatibilité, notamment pour empêcher ou limiter la fixation de macromolécules sur des surfaces solides telles que des surfaces métalliques ou minérales, pour empêcher ou limiter la fixation de microorganismes, de préférences de bactéries, sur des surfaces 25 solides telles que des surfaces métalliques ou minérales, pour empêcher ou limiter la formation et le développement d'un biofilm sur les surfaces solides, notamment métalliques ou minérales. Lesdites surfaces métalliques appartiennent notamment au groupe comprenant le fer, l'acier inoxydable, le chrome, l'aluminium, le zinc, le titane, le tungstène, le plomb ou 30 le cuivre, ainsi que les oxydes, les alliages ou composites contenant au moins l'un de ces métaux et les surfaces minérales appartiennent au groupe comprenant le silicium et 2904784 21 ses dérivés, les matériaux silicieux, les surfaces calciques, les surfaces céramiques ou dentaires. Lesdites surfaces sont notamment la surface de matériel industriel, agroalimentaire ou hospitalier, de bâtiments, de constructions ou de véhicules terrestres, 5 aériens ou maritimes, de matériel de climatisation ou de réfrigération ou bien la surface d'instruments chirurgicaux, de prothèses, d"instruments de dentisterie ou de capteurs biologiques et médicaux. La présente invention a également pour objet des compositions utilisant une 10 quantité efficace des composés bisphosphoniques de formule (III), comme celles décrites pour les composés de formule (I). La présente invention est illustrée par les exemples suivants : 15 La figure 1 représente les angles de contact avec l'eau, le glycérol et le diiodométhane de supports silicium traités par différentes molécules (perfluorée A, à chaîne grasse B, hydrophile C). La figure 2 représente la tension superficielle de supports silicium traités par 20 différentes molécules (perfluorée A, à chaîne grasse B, hydrophile C). La figure 3 représente les angles de contact avec l'eau, le glycérol et le diiodométhane de supports titane traités par différentes molécules (perfluorée A, à chaîne grasse B, hydrophile C). La figure 4 représente la tension superficielle de supports titane traités par différentes molécules (perfluorée A, à chaîne grasse B, hydrophile C). La figure 5 représente les angles de contact avec l'eau, le glycérol et le 30 diiodométhane de supports verre traités ou non par la molécule A. La figure 6 représente la tension superficielle de supports de verre traités ou non par la molécule A. 25 35 2904784 22 Exemple 1 : Synthèse de l'acide 1-hydroxyhexadecyl 1-1 bisphosphonique Des résultats particulièrement concluants ont été obtenus avec l'acide 1-hydroxyhexadecyl 1-1 bisphosphonique, synthétisée suivant la méthode de Lecouvey, et 5 al. (Tetrahedron letters 42, 2001, 8475-8). 1 g de chlorure d'acide hexadécylique (3,46 10-3 mol) est mélangé à 2,43 ml de tris(triméthylsilyl)phosphite (7,28 10-3 mol) sous un flux d'argon. Le mélange est agité pendant deux heures. Le produit formé est hydrolysé dans 40 ml de méthanol à température ambiante pendant une heure. Le solvant est évaporé et le produit séché au dessiccateur sous vide. Caractérisations : RMN 31P, D2O, 10 S :19,6 ppm. Point de fusion : 60 C. Exemple 2: Préparation de l'acide 1-hydroxy-2H,2H-perfluorodécan-1,1-bisphosphonique (molécule A) 15 L'acide 2H,2H-perfluorodécanoique (4.6 g, 9.6 mmol) est chauffé en présence de 7 mL (10 éq.) de chlorure de thionyle à 80 C sous argon pendant 17 h. Le chlorure de thionyle en excès est évaporé et le résidu est séché sous vide. Le solide obtenu est utilisé pour l'étape suivante sans purification complémentaire. Après avoir refroidi sous argon le chlorure d'acyle (9.6 mmol) dans un bain eau- 20 glace, on ajoute lentement 12.8 mL (4 éq.) de tris(trimethylsilyl)phosphite (P(OSiMe3)3). La suspension est réchauffée à température ambiante et après quelques minutes une solution limpide est obtenue. Le P(OSiMe3)3 en excès est évaporé sous pression réduite (60 C) et le résidu est dissous dans 10 mL de méthanol anhydre puis agité à température ambiante sous argon pendant 2h. Après concentration du mélange, 25 le solide obtenu est recristallisé dans l'acétone bouillant. Masse obtenue : 1.6 g Rendement : 25 % Exemple 3 : Mode de recouvrement de surface de silicium 30 Les surfaces sont oxydées avant traiteraient par les bisphosphonates comme décrit dans par Hanson et Al. (2003, JACS, 125, 16074-80). Pour cela, les substrat de silicium (Si -20mû.cm) subissent un traitement par une solution de H2SO4 98% et H2O2 35% (1:3, v:v) à reflux pendant 45 min , un rincage à l'eau osmosée, puis un nouveau 2904784 23 traitement par un mélange HC1 37% et H202 35% (1:1 v:v) à 80 C pendant 15 minutes suivi d'un rinçage à l'eau osmosée. Les supports de Si (1 cm x 1 cm) sont ensuite séchés puis sont plongés dans une solution de BP (10-3mo1/L) à température ambiante sans agitation. Après trois heures, 5 elles sont prélevées avec précaution à l'aide de pinces en prenant soin de ne pas griffer les surfaces puis rincées par immersion dans le solvant adapté (eau ou acétone). La fixation par déshydratation du recouvrement a été effectuée par lyophilisation à une température de 50 C sous un pression de 0.3 mbar pendant 15 heures. Pour chaque condition expérimentale, un échantillon référence a été réalisé sans 10 molécule de recouvrement. Tableau 1 : correspondance des molécules avec leur solvant molécule solvant Molécule A OH acétone HOùP=0 F~' X X F \ ,p F F F F F F F HOP-OH Molécule B HO O acétone p-0 // OH p, H HO OH Molécule C HOP O ,O eau HpN~ OH H0OH OH Tous ces supports subissent finalement un lavage aux ultrasons afin d'éliminer les 15 potentielles multicouches ainsi que les molécules non fixées sur la surface. Ces lavages sont réalisés comme suit : les supports sont plongés dans un large excès de solvant - sonication 15 minutes, élimination du solvant (2 fois) séchage des supports à l'étuve 20 Exemple 4 : Fonctionnalisation d'une surface Si déjà greffée De façon à rendre hydrophobe une surface hydrophile, à la suite du greffage de la molécule C (exemple 3) sur un support en silicium, la surface a ensuite été mise en 25 contact avec du chlorure d'acide hexadécanoique (10-2 mol/L) dans le chlorure de méthylène pendant 2 heures . A l'issue de cette phase le support est rincé 2 fois par 3mL 2904784 24 de CH2C12 puis a subit une phase de lavage par ultrasons comme décrite dans l'exemple 3. Exemple 5 : Mesure de l'efficacité de fonctionnalisation par mesures des 5 angles de contact et calcul des tensions superficielles de supports en Si Les liquides tests sont l'eau ultra pure, le glycérol, le diiodométhane, à température ambiante. L'estimation de la fixation des différentes molécules sur les supports est effectuée 10 de façon qualitative par mesure des angles de contact entre les surfaces modifiées et différents liquides (en fonction des caractéristiques polaires et apolaires de ces derniers). Les solvants utilisés sont l'eau osmosée, le glycérol et diiodométhane. Ces mesures sont comparées avec celles réalisées sur un support non traité par ces produits. La modification de la surface traitée par les BP se traduit par la modification des 15 angles de contact envers ces différents liquides, ceci étant lié à la variation des caractéristiques polaires et apolaires de la tension superficielle. Les composantes de la tension superficielle liées à ces molécules sont calculées en utilisant l'équation de Fowkes. La significativité des résultats est calculée par un test t de Student 20 Globalement, ces résultats montrent que : - les angles de contacts sont modifiés de façon significative (p 90%) 15 Exemple 8 : Mode de recouvrement (le surfaces de Titane Des supports en titane commercialement purs de grade 2 (cpTi ; diamètre 8 mm épaisseur 3 mm)) ont été mis en forme selon le protocole suivant : les disques ont été usinés par un appareil ASTM B 348-97 bars (Laboratoire Lemouel, Angers, France), 20 polis avec de la poudre de carbure de silicium (calibre 220 -4000), ébarbés, et à nouveau polis. Les supports ont ensuite été lavés aux ultrasons dans un bain de CH2C12 (10min) puis dans un bain d'acétone (10 min) et enfin dans un bain de méthanol (5 min, 2 fois). A l'issue de cette phase, les échantillons subissent un traitement thermique à 200 C pendant 15 heures. (Danahy et al. Langmuir 2004, 20, 5033-37) 25 Les plaques sont entièrement immergées dans une solution de BP (10-3M) à température ambiante sans agitation. Après trois heures, elles sont prélevées avec précaution à l'aide de pinces en prenant soin de ne pas griffer les surfaces réservées au contact puis rincée par immersion dans le solvant correspondant (eau ou acétone). Le recouvrement a été effectué avec les molécules A et C (exemple 3). 30 La fixation par déshydratation du recouvrement a été effectuée par lyophilisation à une température de 50 C sous un pression de 0.3 mbar pendant 15 heures. Pour chaque condition expérimentale, un échantillon référence a été réalisé sans molécule de recouvrement. Tous ces supports ont finalement subi un lavage aux ultrasons afin 2904784 26 d'éliminer les potentielles multicouches ainsi que les molécules non fixées sur la surface. Ces lavages on été réalisés comme suit , les supports sont plongés dans un large excès de solvant 5 sonication 15 minutes, élimination du solvant (2 fois) - séchage des supports à l'étuve Exemple 9 : Mesure de l'efficacité de fonctionnalisation par mesures des angles de contact et calcul des tensions superficielles de supports en Ti 10 Le même protocole d'analyse de surface que dans l'exemple 5 est appliqué. - les angles de contacts sont modifiés de façon significative (p REVENDICATIONS 1. Procédé de recouvrement d'un substrat métallique ou minéral par une couche moléculaire de fonctionnalisation, caractérisé en ce qu'il comprend les étapes suivantes: oxydation préalable éventuelle de la surface du substrat de façon à disposer de fonctions hydroxyles à la surface du substrat, - mise en contact de la surface du substrat avec une composition liquide de recouvrement contenant des composés bisphosphoniques, ainsi que leurs sels toxicologiquement acceptables, jusqu'à auto-assemblage desdits composés bisphosphoniques en une couche recouvrant ladite surface, déshydratation de la surface ainsi recouverte. 2. Procédé de recouvrement selon la revendication 1, caractérisé en ce que la couche moléculaire de fonctionnalisation est liée de façon covalente à la surface dudit substrat. 3. Procédé de recouvrement selon la revendication 1 ou 2, caractérisé en ce que la surface libre dudit substrat est composée de titane, vanadium, chrome, manganèse, fer, cobalt, nickel, cuivre, zinc, aluminium, tungstène, zirconium, acier, acier inoxydable, ainsi que leurs alliages et leurs oxydes, de silicium ou germanium, éventuellement dopés, ou de quartz, de verre ou de calcaire. 4. Procédé de recouvrement selon l'une quelconque des revendications 1 à 3, caractérisé en ce qu'il n'est pas réalisé dans des conditions anhydres. 5. Procédé de recouvrement selon l'une quelconque des revendications 1 à 4, caractérisé en ce que la composition liquide de recouvrement contenant les composés bisphosphoniques est une composition aqueuse ou organique, dont les solvants organiques sont choisis parmi des solvants alcooliques, en particulier des alcools en Cl à C6, tels que l'isopropanol, l'éthanol, le méthanol, des aldéhydes, des cétones tels que 2904784 29 l'acétone, des éthers tels que le diéthyléther ou le tétrahydrofurane ou des alcanes, notamment des alcanes en Cl à C8, ainsi que leurs mélanges. 6. Procédé de recouvrement selon l'une quelconque des revendications 1 à 5, caractérisé 5 en ce que la déshydratation de la surface est réalisée sous pression réduite, notamment au moyen d'un lyophilisateur. 7. Procédé de recouvrement selon l'une quelconque des revendications 1 à 6, caractérisé en ce que la teneur en composés bisphosphoniques dans la composition liquide de 10 recouvrement est comprise entre 0,0001 et 20 % en poids, de préférence entre 0,001 et 5 % en poids. 8. Procédé de recouvrement selon l'une quelconque des revendications 1 à 7, caractérisé en ce que la composition liquide de recouvrement se présente sous forme d'une 15 solution, d'une suspension, d'une émulsion, d'un fluide supercritique, d'un aérosol ou d'une mousse. 9. Procédé de recouvrement selon l'une quelconque des revendications 1 à 8, caractérisé en ce que la mise en contact de la composition liquide de recouvrement avec la surface 20 du substrat est réalisée par trempage, par essuyage, par vaporisation, par aérosol ou par pulvérisation. 10. Procédé de recouvrement selon l'une quelconque des revendications 1 à 9, caractérisé en ce que la mise en contact de la composition liquide de recouvrement avec 25 la surface du substrat est réalisée par trempage du substrat dans une solution aqueuse contenant environ 0,001 % de composés bisphosphoniques, pendant un temps compris entre 5 minutes et 3 heures, à température ambiante, avec ou sans agitation. 11. Procédé de recouvrement selon l'une quelconque des revendications 1 à 10, 30 caractérisé en ce que la déshydratation de la surface du substrat est réalisée par chauffage de celle-ci à une température comprise entre 20 C et 150 C, de préférence à environ 50 C, sous une pression comprise entre 0,01 mBar et 1 Bar, de préférence à 0,3 2904784 30 mbar, pendant un temps compris entre 1 et 72 heures, de préférence pendant environ 15 heures. 12. Procédé de recouvrement selon l'une quelconque des revendications 1 à 11, 5 caractérisé en ce que les composés bisphosphoniques répondent à la formule (I) suivante : OR5 O=PùOR4 R~ A B O= i ùOR3 OR2 (I) dans laquelle : 10 - R2, R3, R4, R5 représentent indépendamment l'un de l'autre un atome d'hydrogène ou un groupe alkyle en C1-C10, tel que méthyle ou éthyle ; de préférence R2, R3, R4, R5 sont identiques et représentent un atome d'hydrogène ; - A représente une liaison chimique simple, -0-, -S- ou -NH-, de préférence une liaison chimique simple; 15 - B représente: un groupement alkyle en C 1-C100, linéaire ou ramifié, saturé ou non, la chaîne alkyle pouvant être substituée ou interrompue par 1 à 10 groupements aryles ; ou un groupement û(CH2)m-X dans lequel m est un entier compris entre 1 et 100 et X est un groupement alkyle en Cl-C100 saturé ou non, pouvant être perfluoré ou 20 partiellement fluoré, la chaîne alkyle pouvant être substituée ou interrompue par 1 à 10 groupements aryle pouvant être perfluorés ou non; de préférence B représente un groupement alkyle en C10-C20 perfluoré ou partiellement fluoré; et - R1 représente un atome d'hydrogène ou un groupement ûOH, -NH2, alkyle en Cl- 25 C100, pouvant être perfluoré ou partiellement fluoré ; R1 représente de préférence un groupement -OH. 2904784 31 13. Procédé de recouvrement selon la revendication 12, pour modifier les propriétés de mouillabilité, de lubrification ou d'adhésion de surfaces métalliques ou minérales, pour limiter la formation de givre ou l'étalement de liquide sur ces surfaces, ou pour protéger ces surfaces contre l'adhésion des graffitis, ou pour faciliter le glissement de pièces 5 mécaniques. 14. Procédé de recouvrement selon l'une quelconque des revendications 1 à 11, caractérisé en ce que les composés bisphosphoniques répondent à la formule (II) suivante : (CH2)--A' (CH2)--B' 10 OR'2 dans laquelle : - n et m sont des entiers compris indépendamment l'un de l'autre entre 0 et 20; de 15 préférence n = 3, 4 ou 5 et m = 5 ; - R' l représente un atome d'hydrogène, un groupement -OH, une amine, ou un groupement alkyle en Cl-Cl 0, éventuellement fluoré; de préférence, R' l représente un groupement ùOH ; - R'2, R'3, R'4, R'5 représentent indépendamment l'un de l'autre un atome 20 d'hydrogène ou un groupement alkyle en Cl-Cl 0, tel que méthyle ou éthyle ; de préférence R'2, R'3, R'4, R'5 sont identiques et représentent un atome d'hydrogène ; - A' représente un groupement -L-Y-où : L est une liaison chimique, un groupement -0-, -S-, -OOC-, -COO-, -CONH-, - HNCO-, -NH-CO-NH-, -NH- ; et Y est : a. une liaison chimique ; 2904784 32, CH2)-q ou c. un groupement de formule b. un groupement de formule ù(CH -(CH2)p CH2)ùq dans lesquels, p et q représentent indépendamment l'un de l'autre des entiers compris entre 0 et 100 ; et -B' représente : o a) un groupement de formule O ; ou 0 b) un groupement de ù N formule // R 6 O dans lequel R'6 représente un acide aminé, un peptide, notamment un peptide CRGD ou RGDC, une protéine, une glyco-protéine, un acide nucléique simple ou double brin, un antibiotique, une hormone, un saccharide ou polysaccharide, une vitamine, un anticorps, un haptène, un facteur de croissance, une cytokine, ou un radical pharmaceutiquement actif ; de préférence, R'6 représente un peptide CRGD ou RGDC. 15. Procédé de recouvrement selon la revendication 14, pour le greffage de molécules biologiquement actives sur des surfaces métalliques ou minérales, pour notamment 5 augmenter l'adhésion d'ostéoblastes sur des prothèses, pour modifier l'équilibre des ù N 2904784 33 activités ostéoblastiques et ostéoclastiques, ou pour fonctionnaliser des surfaces de silice pour la purification, l'adhésion ou la reconnaissance d'entités biologiques. 16. Procédé de recouvrement selon l'une quelconque des revendications 1 à 11, 5 caractérisé en ce que les composés bisphosphoniques répondent à la formule (III) suivante : OR"4 R"50 P O R" l C A" R"20 PO R:"30 10 dans laquelle : - R" 1 représente un atome d'hydrogène, un groupe -OH, -NH2, un groupe alkyle en Cl -C 10 éventuellement fluoré ; - R"2,R"3,R"4,R"5 représentent indépendamment l'un de l'autre un atome d'hydrogène ou un groupe alkyle en Cl-Cl 0, tel que méthyle ou éthyle ; de préférence 15 R"2, R"3, R"4, R"5 sont identiques et représentent un atome d'hydrogène ; et - A" représente : a. un groupement de formule 2904784 34 --eCH2ùCH2ùO)X n dans lequel n est un entier compris entre 0 et 100 et X représente un hydrogène ou un groupement alkyle en Cl-05 ; de préférence X représente un groupement méthyle ; ou b. un groupement de formule --(CH2)--Y m dans lequel m est un entier compris entre 0 et 20, de préférence compris entre 3 et 6, et Y représente un groupement -NH-CO-CH3, -CO-NH-CH3,-N(CH3)-CO-CH3 ou -CON(CH3)2. 10 17. Procédé de recouvrement selon la revendication 16, pour empêcher ou limiter la fixation de macromolécules, de microorganismes ou de biofilms sur des surfaces métalliques ou minérales. 18. Substrat fonctionnalisé susceptible d'être obtenu par le procédé selon la 15 revendication 12. 19. Substrat fonctionnalisé selon la revendication 18, caractérisé en ce que ledit substrat est du verre, un métal ou un de ses alliages tel qu'un acier, du titane, un oxyde de titane, un semi-conducteur tel que le silicium, un microsystème électromécanique ou un 20 nanosystème électromécanique. 20. Utilisation du substrat fonctionnalisé selon la revendication 18 ou 19, dans des pièces mécaniques, des microsystèmes électromécaniques ou nanosystèmes électromécaniques pour limiter les forces de collage ou faciliter le glissement entre deux 25 pièces mécaniques. 21. Utilisation du substrat fonctionnalisé selon la revendication 18 ou 19, dans des pièces mécaniques destinées à l'horlogerie, l'industrie automobile ou aéronautique. 5 V 2904784 22. Substrat fonctionnalisé susceptible d'être obtenu par le procédé selon la revendication 14, caractérisé en ce que ledit substrat est du verre, un métal tel qu'un acier, du titane, un oxyde de titane, ou un semi-conducteur. 5 23. Substrat fonctionnalisé susceptible d'être obtenu par le procédé selon la revendication 16. 24. Utilisation des composés de formule (I) tels que définis à la revendication 12, comme agents de surface permettant de modifier les propriétés de mouillabilité, de 10 lubrification et d'adhésion de surface métalliques ou minérales, pour limiter la formation de givre ou l'étalement de liquide sur ces surface, ou comme agents antigraffiti. 25. Utilisation selon la revendication 24, pour la lubrification de pièces mécaniques, de 15 microsystèmes électromécaniques ou nanosystèmes électromécaniques. 26. Utilisation selon la revendication 24, pour la lubrification des pièces mécaniques destinées à l'horlogerie, l'industrie automobile ou aéronautique. 20 27. Utilisation des composés selon la formule générale (II) tels que définis à la revendication 14, comme agents de fonctionnalisation de surfaces métalliques ou minérales, notamment pour le greffage de molécules biologiquement actives sur des surfaces métalliques ou minérales. 25 28. Utilisation selon la revendication 27, pour augmenter l'adhésion d'ostéoblastes sur des prothèses, ou modifier l'équilibre des activités ostéoblastiques et ostéoclastiques. 29. Utilisation selon la revendication 27, pour fonctionnaliser des surfaces de silice pour la purification, l'adhésion ou la reconnaissance d'entités biologiques. 30. Utilisation des composés bisphosphoniques de formule (III) tels que définis à la revendication 14, contre la biocontamination de surfaces métalliques ou minérales ou 30 2904784 36 comme_agent de biocompatibilité, notamment pour empêcher ou limiter la fixation de macromolécules, des microorganismes, sur des surfaces métalliques ou minérales. 31. Utilisation des composés de formule (III) tels que définis à la revendication 16, pour 5 empêcher ou limiter la fixation de macromolécules sur des surfaces solides telles que des surfaces métalliques ou minérales. 32. Utilisation des composés de formule (III) tels que définis à la revendication 16, pour empêcher ou limiter la fixation de microorganismes, de préférences de bactéries, sur des 10 surfaces solides telles que des surfaces métalliques ou minérales. 33. Utilisation des composés de formule (III) tels que définis à la revendication 16, pour empêcher ou limiter la formation et le développement d'un biofilm sur les surfaces solides, notamment métalliques ou minérales. 15 34. Utilisation des composés de formule (III) selon l'une quelconque des revendications 30 à 33, caractérisée en ce que les surfaces métalliques appartiennent au groupe comprenant le fer, l'acier inoxydable, le chrome, l'aluminium, le zinc, le titane, le tungstène, le plomb ou le cuivre, ainsi que les oxydes, alliages ou composites contenant 20 au moins l'un de ces métaux et les surfaces minérales appartiennent au groupe comprenant le silicium et ses dérivés, les matériaux silicieux, les surfaces calciques, les surfaces céramiques ou dentaires. 35. Utilisation des composés de formule (III) selon l'une quelconque des revendications 25 30 à 34, caractérisée en ce que les surfaces sont la surface de matériel industriel, agroalimentaire ou hospitalier, de bâtiments, de constructions ou de véhicules terrestres, aériens ou maritimes, de matériel de climatisation ou de réfrigération ou bien la surface d'instruments chirurgicaux, de prothèses, d'instruments de dentisterie ou de capteurs biologiques et médicaux. 30 2904784 37 - A' représente un groupement -L-Y- où : L est une liaison chimique, un groupement -0-, -S-, -OOC-, -COO-, -CONH-, - HNCO-, -NH-CO-NH-, -NH- ; et Yest: a. une liaison chimique ; b. un groupement de formule ----(CH2) CH q ; ou c. un groupement de formule dans lesquels p et q représentent indépendamment l'un de l'autre des entiers compris entre 0 et 100 ; de préférence, A' représente un groupement -HNCO- ; et o - B' représente un groupement de formule 5 dans lequel R'6 représente un acide aminé, un peptide, notamment un peptide CRGD ou RGDC, une protéine, une glyco-protéine, un acide nucléique simple ou double brin, un antibiotique, une hormone, un saccharide ou polysaccharide, une vitamine, un anticorps, un haptène, un facteur de croissance, une cytokine, ou un radical pharmaceutiquement actif, de préférence R'6 représente un peptide CRGD ou RGDC; 10 ainsi que leurs sels toxicologiquement acceptables. 29. Utilisation des composés selon la formule générale (II) tels que définis à la revendication 14, comme agents de fonctionnalisation de surfaces métalliques ou ùN 2904784 3 8 minérales, notamment pour le greffage de molécules biologiquement actives sur des surfaces métalliques ou minérales. 30. Utilisation selon la revendication 29, pour augmenter l'adhésion d'ostéoblastes sur 5 des prothèses, ou modifier l'équilibre des activités ostéoblastiques et ostéoclastiques. 31. Utilisation selon la revendication 29, pour fonctionnaliser des surfaces de silice pour la purification, l'adhésion ou la reconnaissance d'entités biologiques. 10 32. Utilisation des composés bisphosphoniques de formule (III) tels que définis à la revendication 14, contre la biocontamination de surfaces métalliques ou minérales ou comme_agent de biocompatibilité, notamment pour empêcher ou limiter la fixation de macromolécules, des microorganismes, sur des surfaces métalliques ou minérales. 15 33. Utilisation des composés de formule (III) tels que définis à la revendication 16, pour empêcher ou limiter la fixation de macromolécules sur des surfaces solides telles que des surfaces métalliques ou minérales. 34. Utilisation des composés de formule (III) tels que définis à la revendication 16, pour 20 empêcher ou limiter la fixation de microorganismes, de préférences de bactéries, sur des surfaces solides telles que des surfaces métalliques ou minérales. 35. Utilisation des composés de formule (III) tels que définis à la revendication 16, pour empêcher ou limiter la formation et le développement d'un biofilm sur les surfaces 25 solides, notamment métalliques ou minérales. 36. Utilisation des composés de formule (III) selon l'une quelconque des revendications 32 à 35, caractérisée en ce que les surfaces métalliques appartiennent au groupe comprenant le fer, l'acier inoxydable, le chrome, l'aluminium, le zinc, le titane, le 30 tungstène, le plomb ou le cuivre, ainsi que les oxydes, alliages ou composites contenant au moins l'un de ces métaux et les surfaces minérales appartiennent au groupe 2904784 39 comprenant le silicium et ses dérivés, les matériaux silicieux, les surfaces calciques, les surfaces céramiques ou dentaires. 37. Utilisation des composés de formule (III) selon l'une quelconque des revendications 5 32 à 36, caractérisée en ce que les surfaces sont la surface de matériel industriel, agroalimentaire ou hospitalier, de bâtiments, de constructions ou de véhicules terrestres, aériens ou maritimes, de matériel de climatisation ou de réfrigération ou bien la surface d'instruments chirurgicaux, de prothèses, d'instruments de dentisterie ou de capteurs biologiques et médicaux. 10